(57)【要約】【課題】より高解像度の電子写真プロセスにおいて高耐久な電子写真感光体を用いたときのドット再現性の悪化がなく、高い耐久性が確保実現できる電子写真装置の提供。【解決手段】導電性支持体上に感光層電荷発生層と電荷輸送層を有するを順次積層した電子写真感光体を有し、画像の解像度が１２００ｄｐｉである電子写真装置において、前記電荷輸送層が、塗工液中の平均分散粒径が０．１μｍ〜０．５μｍの有機微粒子を分散した電荷輸送層用塗工液を塗布して形成され、且つ、電荷輸送層中の全樹脂成分における有機微粒子の含有量が中の５質量％〜３０質量％であり、該有機微粒子の下記の関係式：    −０．１７Ｗ＋２１．８≦ｄ≦−０．１７Ｗ＋２７．３     …（１）    ここに、Ｗ［質量％］：電荷輸送層中の全樹脂成分中における有機微粒子の含有量              ｄ［μｍ］：電荷輸送層の膜厚を満足する。【選択図】図１
2005114967.tif 000002
【特許請求の範囲】
【請求項１】
導電性支持体上に感光層電荷発生層と電荷輸送層を有するを順次積層した電子写真感光体を有し、画像の解像度が１２００ｄｐｉである電子写真装置において、
前記電荷輸送層が、塗工液中の平均分散粒径が０．１μｍ〜０．５μｍの有機微粒子を分散した電荷輸送層用塗工液を塗布して形成され、且つ、電荷輸送層中の全樹脂成分における有機微粒子の含有量が中の５質量％〜３０質量％であり、該有機微粒子の下記の関係式：
−０．１７Ｗ＋２１．８≦ｄ≦−０．１７Ｗ＋２７．３      …（１）
ここに、Ｗ［質量％］：電荷輸送層中の全樹脂成分中における有機微粒子の含有量
ｄ［μｍ］：電荷輸送層の膜厚
を満足することを特徴とする電子写真装置。
【請求項２】
前記有機微粒子がポリテトラフルオロエチレンであることを特徴とする請求項１記載の電子写真装置。
【発明の詳細な説明】
【技術分野】
【０００１】
本発明は、電子写真感光体を備える電子写真装置に関し、詳しくは電荷輸送層に分散有機微粒子を含有する感光層から成る電子写真感光体を備える電子写真装置に関する。
【背景技術】
【０００２】
電子写真方式による複写機やプリンタは広範囲に普及しており、コンピュータの進歩によりデジタル画像処理方式が一般化し、益々高速化、高解像度、高画質化、高耐久化、低コスト化が求められている。このような要求に対して電子写真感光体に求められる機能も益々増加している。
【０００３】
より高速、高解像度の電子写真プロセスにおいて、電子写真感光体はより光信号の応答性が良いこと、画像形成に優れること、一層の高耐久化等が求められている。このような現状の中、高耐久性を目的とした分散微粒子を含有した電荷輸送層を持つ電子写真感光体（例えば、特許文献１参照）を用いた電子写真プロセスにおける解像度は、従来の低い解像度の電子写真プロセスと従来の電荷輸送層に分散微粒子を含有しない電子写真感光体の組み合わせに比べてドットの再現性に劣り、高解像度の小さなドットがうまく正確に形成されないという問題が生じることが分かった。
【０００４】
【特許文献１】特開平７−２９５２７２号公報
【発明の開示】
【発明が解決しようとする課題】
【０００５】
本発明の目的は、より高解像度の電子写真プロセスにおいて高耐久な電子写真感光体を用いたときのドット再現性の悪化がなく、高い耐久性が確保実現できる電子写真装置を提供することにある。
【０００６】
本発明の別の目的は、より高解像度の電子写真プロセスにおいて高耐久な電子写真感光体を用いたときのドット再現性の悪化がなく、高い耐久性が実現できる電子写真感光体を有する電子写真装置を提供することにある。
【課題を解決するための手段】
【０００７】
上記目的を達成するため、本発明は、導電性支持体上に感光層電荷発生層と電荷輸送層を有するを順次積層した電子写真感光体を有し、画像の解像度が１２００ｄｐｉである電子写真装置において、
前記電荷輸送層が、塗工液中の平均分散粒径が０．１μｍ〜０．５μｍの有機微粒子を分散した電荷輸送層用塗工液を塗布して形成され、且つ、電荷輸送層中の全樹脂成分における有機微粒子の含有量が中の５質量％〜３０質量％であり、該有機微粒子の下記の関係式：
−０．１７Ｗ＋２１．８≦ｄ≦−０．１７Ｗ＋２７．３      …（１）
ここに、Ｗ［質量％］：電荷輸送層中の全樹脂成分中における有機微粒子の含有量
ｄ［μｍ］：電荷輸送層の膜厚
を満足することを特徴とする。
【発明の効果】
【０００８】
本発明によれば、より高解像度の電子写真プロセスにおいてもドット再現性の悪化せず、耐久性の高い電子写真感光体を有する電子写真装置を提供することが可能となった。
【発明を実施するための最良の形態】
【０００９】
以下に本発明の実施の形態を添付図面に基づいて詳細に説明する。
【００１０】
本発明者等は、より高解像度の電子写真プロセスにおける高耐久な電子写真感光体の特性について検討を行ったところ、電子写真感光体の画質（ドット再現性）と電荷輸送層の膜厚と電荷輸送層中に含有される分散微粒子の量の間に一定の関係があることを突き止めた。
【００１１】
本発明に用いられる電子写真感光体には、導電性支持体上に電荷発生層と電荷輸送層を順次積層して成る積層電子写真感光体が用いられる。
【００１２】
導電性支持体と感光層の間には、支持体の構造的欠陥の被膜、感光層と支持体との密着改良、感光層の電気的破壊に対する保護、帯電性の向上、支持体から光導電層への電荷注入性の改良等のために導電層を設けても良い。
【００１３】
本発明に用いられる支持体は、導電性を有するものであれば良く、アルミニウムやステンレス等の金属、アルミニウム合金や酸化インジウム−酸化錫合金等の合金、これら金属や合金の被膜層を有するプラスチック、導電性粒子を含浸させた紙やプラスチック、導電性ポリマーを有するプラスチック等の円筒状シリンダー及びフィルムが用いられる。
【００１４】
導電層に分散する導電性粒子は、それぞれ酸化亜鉛、酸化チタン、酸化スズ、酸化アンチモン、酸化インジウム、酸化ビスマス、スズをドープした酸化インジウム、アンチモンやタンタルをドープした酸化スズ及び酸化ジルコニウム等の導電性金属酸化物や硫酸バリウム等の金属硫化物、カーボンブラック等、又はこれらを含有する粒子であり、中でも酸化スズ、酸化チタン、硫酸バリウム及び酸化アンチモンが好ましい。その平均粒径は０．０１〜０．５μｍが好ましく、特には０．０２〜０．３μｍが好ましい。この導電性微粉体を分散させる樹脂は、導電層上に直接塗工するバリア層や感光層用の塗工液の溶剤によって溶出されないものから適当に選択して使用することができる。一般に、フィラーの平均粒径が小さくなると、分散が難しくなり再凝集し易くなるが、フィラーは分散性に優れるものを用いる。フィラーの含有量は、導電層に対して１．０〜９０質量％が好ましく、特には５．０〜８０質量％が好ましい。
【００１５】
導電層に用いられる樹脂としては、例えば、フェノール樹脂、ポリウレタン、ポリアミド、ポリイミド、ポリアミドイミド、ポリアミド酸、ポリビニールアセタール、エポキシ樹脂、アクリル樹脂、メラミン樹脂或はポリエステル等が好ましい。これらの樹脂は、単独でも、２種類以上を組み合わせても良い。これらの樹脂は、支持体に対する接着性が良好であると共に、フィラーの分散性を向上させ、且つ、成膜後の耐溶剤性が良好である。上記樹脂の中でも特にフェノール樹脂及びポリウレタンが好ましい。
【００１６】
フィラーの分散性を向上させるために、フィラー表面をカップリング剤（シランカップリング剤やチタンカップリング剤等）或はシリコーンオイル等の処理剤で処理しても良い。又、上記処理剤を導電層のバインダー中に含有させても良い。
【００１７】
導電層の厚みは０．１〜３０μｍが好ましく、特には０．５〜２０μｍが好ましい。又、導電層の体積抵抗率は１０１３Ω・ｃｍ以下が好ましく、特には１０８ Ω・ｃｍ以上１０１２Ω・ｃｍ以下が好ましい。本発明において、例えば、体積抵抗率はアルミニウム板上に測定対象の導電層を塗布し、更にこの導電層上に金の薄膜を形成して、アルミニウム板と金薄膜の両電極間を流れる電流値をｐＡメータで測定して求められる。導電層には、導電層の表面性を高めるためにレベリング剤を添加することができる。
【００１８】
感光層の材料の種類によっては、導電層から感光層にフリーキャリアが注入されることがあり、電子写真感光体の帯電能が低下し、画像特性に大きな影響を及ぼす。このような場合には、必要に応じて導電層と感光層の中間に電気的バリア性を有する中間層（例えば、適当な樹脂薄膜）を設けることによって、このフリーキャリアの注入を効果的に抑制することができる。
【００１９】
中間層としては、例えば、ポリビニルアルコール、ポリビニルメチルエーテル、ポリアクリル酸類、メチルセルロース、エチルセルロース、ポリグルタミン酸、カゼイン、でんぷん等の水溶性樹脂や、ポリアミド、ポリイミド、ポリアミドイミド、ポリアミド酸、メラミン樹脂、エポキシ樹脂、ポリウレタン又はポリグルタミン酸エステル等の樹脂を用いることができる。特に、塗工性、密着性、耐溶剤性、電気的バリア性及び抵抗等の点でポリアミドが中間層として好ましい。ポリアミドとしては、溶液状態で塗布できるような低結晶性若しくは非結晶性の共重合ナイロン等が適当である。中間層の厚みは、０．１〜２．０μｍが好ましい。
【００２０】
本発明に用いられる電荷発生材料としては、セレン−テルル、ピリリウム、チアピリリウム系染料、フタロシアニン、アノントアントロン、ジベンズピレンキノン、トリスアゾ、シアニン、ジスアゾ、モノアゾ、インジゴ、キナクリドン及び非対称キノシアニン系の各顔料が挙げられる。又、フタロシアニンとしては、アルミニウムクロロフタロシアニン、クロロインジウムフタロシアニン、オキシバナジルフタロシアニン、ヒドロキシガリウムフタロシアニン、クロロガリウムフタロシアニン、マグネシウムフタロシアニン、オキシチタニウムフタロシアニン等の金属フタロシアニン及び無金属フタロシアニン等が挙げられる。フタロシアニンは、その結晶構造によって感度及びその他電子写真特性が大きく異なり、その構造はＸ線等により確認できる。
【００２１】
電荷発生層のバインダー樹脂としては種々のものが使用でき、具体的には、例えば、ポリカーボネート樹脂、ポリエステル樹脂、ポリアリレート樹脂、ブチラール樹脂、ポリスチレン樹脂、ポリビニールアセタール樹脂、ジアリルフタレート樹脂、アクリル樹脂、メタクリル樹脂、酢酸ビニル樹脂、フェノール樹脂、シリコーン樹脂、ポリスルホン樹脂、スチレン−ブタジエン共重合体樹脂、アルキッド樹脂、エポキシ樹脂、尿素樹脂及び塩化ビニル−酢酸ビニル共重合体樹脂等を挙げることができるが、これらのものに限定されるものではない。
【００２２】
又、分散溶剤としては、アルコール類、スルホキシド類、ケトン類、エーテル類、エステル類、脂肪族ハロゲン化炭化水素類又は芳香族化合物等を用いることができる。
【００２３】
電荷発生層は、電荷発生材料と０．３〜４．０倍量のバインダー樹脂及び溶剤と共に、ホモジナイザー、超音波分散、ボールミル、振動ボールミル、サンドミル、アトライター、ロールミル及び液衝突型高速分散機等の分散方法で均一に分散し、分散液を塗布、乾燥させて形成される。電荷発生層の膜厚は５μｍ以下が好ましく、特には０．０１〜０．２μｍが好ましい。
【００２４】
電荷発生層には、種々の増感剤、酸化防止剤、紫外線吸収剤、可塑剤又は公知の電荷発生材料を必要に応じて添加することもできる。
【００２５】
本発明に用いられる電荷輸送層は、主として電荷輸送材料とバインダー樹脂とを溶剤中に溶解させ、これに有機樹脂微粒子を分散させた塗工液を塗布、乾燥させて形成する。用いられる電荷輸送材料としては、トリアリールアミン系化合物、ヒドラゾン化合物、スチルベン化合物、ピラゾリン系化合物、オキサゾール  系化合物、トリアリルメタン系化合物及びチアゾール系化合物等が挙げられる。
【００２６】
又、バインダー樹脂としては、具体的には例えば、ポリメタクリル酸メチルやスチレン−アクリル共重合体等のアクリル樹脂、ポリスチレン、低分子量ポリプロピレン、スチレン−ブタジエンゴム、エチレン−酢酸ビニル共重合体、塩化ビニル、酢酸ビニル及びそれらの共重合体、石油樹脂、飽和アルキルポリエステル樹脂、ポリエチレンテレフタレート樹脂、ポリブチレンテレフタレート樹脂、ポリアリレート樹脂等の芳香族ポリエステル樹脂、ポリアセタール、ポリカーボネート、ポリエーテルスルホン、ポリスルホン、ポリフェニレンサルファイド及びポリエーテルエーテルケトン等を挙げることができる。
【００２７】
又、分散する微粒子としては、無機粒子はシリカ系、アルミナ系等が一般的であるが、分散性が悪く分散安定性（ポットライフ）が短いために表面改質や特殊な成膜装置が必要なためであり、余り使われない。これに対し、有機樹脂粒子ではシリコン系樹脂、フッソ系樹脂、アクリル系樹脂等があり、好ましくはフッソ系樹脂であり、より好ましくはポリテトラフルオロエチレンである。又、有機樹脂粒子は適正適切な分散助剤の選択により分散性、分散安定性の良い粒子分散塗料が得られるといった利点がある。これら分散粒子の平均分散粒径は材質に拘らず好ましい範囲があり、０．１μｍ〜０．５μｍが好ましく、製造条件や保存性の観点からより好ましくは０．１μｍ〜０．３μｍである。
【００２８】
更に、電荷輸送層中に酸化防止剤、紫外線吸収剤、可塑剤又は公知の電荷輸送材料を必要に応じて添加することもできる。
【００２９】
本発明の電子写真感光体は、電子写真複写機に利用するのみならず、レーザービームプリンター、ＣＲＴプリンター、ＬＥＤプリンター、ＦＡＸ、液晶プリンター及びレーザー製版等の電子写真応用分野にも幅広く適用し得るものである。
【実施例】
【００３０】
以下、実施例に従って本発明を更に詳細に説明する。尚、実施例中の「部」は「質量部」を意味する。
【００３１】
［実施例１］
長さ３５７．５ｍｍ、直径３０ｍｍ、シリンダー部の厚み０．７ｍｍのアルミニウムシリンダー( ＪＩＳＡ３００３アルミニウムの合金) を用いた。
【００３２】
酸化スズの被覆層を有する硫酸バリウム粒子から成る粉体（商品名：パストランＰＣ１、三井金属鉱業（株）製）６０部、酸化チタン（商品名：ＴＩＴＡＮＩＸ  ＪＲ、テイカ（株）製）６０部、レゾール型フェノール樹脂（商品名：フェノライト  Ｊ−３２５、大日本インキ化学工業（株）製、固形分７０％）７０部、シリコーンオイル（商品名：ＳＨ２８ＰＡ、東レシリコーン（株）製）１０部、シリコーン樹脂（商品名：トスパール１２０、東芝シリコーン（株）製）１０部、２−メトキシ−１−プロパノール６０部／メタノール６０部から成る溶液を約２０時間、ボールミルで分散し、この溶液を前記アルミニウムシリンダーの上に浸漬塗布し、１２０℃で６０分間加熱乾燥し、膜厚が１５μｍの導電層を形成した。
【００３３】
次に、共重合ナイロン樹脂( 商品名：アミランＣＭ８０００、東レ（株）製) １０部とメトキシメチル化６ナイロン樹脂（商品名：トレジンＥＦ−３０Ｔ、帝国化学（株）製）３０部をメタノール４００部／ｎ−ブタノール２００部の混合液に溶解した溶液を、前記樹脂層の上に浸漬塗布し、９０℃で１０分間加熱乾燥し、膜厚が０．６２μｍの中間層を形成した。
【００３４】
次に、下記化学式１で示されるアゾ系顔料６部、ポリビニルブチラール樹脂（商品名：エスレックＢＸ−１、積水化学工業（株）製）５部、シクロヘキサノン１８０部から成る混合溶液をサンドミルで３時間分散した後、酢酸エチル２５０部を加えて電荷発生層用塗工液を調製した。この塗工液を上記で作製した中間層上に浸漬塗布し、９０℃で１０分間加熱乾燥して、膜厚が０．０２μｍの電荷発生層を形成した。
【００３５】
【化１】
2005114967.tif 000003
次に、下記化学式２で示される電荷輸送材料４０部と、下記化学式３で示される、ポリカーボネート（商品名：ユーピロンＺ−４００、三菱ガス化学（株）製）４７．５部に下記化学式４で示されるポリテトラフルオロエチレン粒子（商品名：ルブロンＬ−２、ダイキン工業製）２．５部をクロロベンゼン３５０部に溶解／分散して電荷輸送層用塗工液を調製した。この電荷輸送層用塗工溶液の一部を採取し、平均分散粒径の測定を行った。測定器は堀場製作所製粒度分布計（商品名：ＣＡＰＡ５００）を用い、測定条件は定回転モードで５０００ｒｐｍ、希釈溶媒はテトラヒドロフランを用いた。平均分散粒径は０．３μｍであった。この塗工液を、上記電荷発生層上に浸漬塗布し、１２０℃で６０分間加熱乾燥して、膜厚が２５μｍの電荷輸送層を形成した。
【００３６】
【化２】
2005114967.tif 000004
【００３７】
【化３】
2005114967.tif 000005
【００３８】
【化４】
2005114967.tif 000006
次に、評価について説明する。評価機としては、キヤノン製複写機「ＭＥＤＩＯ  ＧＰ４０５」の解像度をリアル１２００ｄｐｉに改造したものを使用した。
【００３９】
未耐久の電子写真感光体を用いて、図２のような孤立ドットのハーフトーン画像を印字した。そのときの感光体上のトナー画像を顕微鏡で観察し、孤立１ドットの再現性を評価した。評価は分散粒子の無い十分に薄い電荷輸送層を持つ感光体で孤立１ドットの画像形成を行ったときに計算上１２００ｄｐｉとなる直径（２５．４／１２００＊１０００＝２１．２μｍ：基準直径）のドットを形成できる帯電、露光、現像条件のときの孤立１ドットの直径を測定し、基準直径で割った直径比を計算した。この直径比が９０％以上をドット再現性ＯＫとした。結果を表１に示す。
【００４０】
又、同じく改造したキヤノン製複写機「ＭＥＤＩＯ  ＧＰ４０５」を用いて２３℃／５０％ＲＨの環境下で４万枚の１枚間欠耐久を行い、１万枚当たりの電荷輸送層の摩耗量を測定した。膜厚の測定はフィッシャー製フィッシャースコープＭＭＳで、渦電流方式のプローブを用いて行った。耐久性の基準は、５万枚耐久後の電荷輸送層膜厚が８．４μｍになる電荷輸送層の膜厚とした。これは電荷輸送層の膜厚が８．４μｍ未満になると帯電電位が低下してかぶりといった現象が発生するためである。結果を表１に示す。
【００４１】
［実施例２］
電荷輸送層の膜厚を２６μｍとした以外は、実施例１と同じ感光体を作製した。
【００４２】
＜比較例１＞
電荷輸送層の膜厚を２７μｍとした以外は、実施例１と同じ感光体を作製した。
【００４３】
［実施例３］
電荷輸送層の膜厚を２４μｍとした以外は、実施例１と同じ感光体を作製した。
【００４４】
［実施例４］
電荷輸送層の膜厚を２１μｍとした以外は、実施例１と同じ感光体を作製した。
【００４５】
［実施例５］
ポリカーボネートを４５部、ポリテトラフルオロエチレン粒子を５部とし、電荷輸送層の膜厚を２４μｍとした以外は、実施例１と同じ感光体を作製した。
【００４６】
［実施例６］
電荷輸送層の膜厚を２５μｍとした以外は、実施例５と同じ感光体を作製した。
【００４７】
＜比較例２＞
電荷輸送層の膜厚を２６μｍとした以外は、実施例５と同じ感光体を作製した。
【００４８】
［実施例７］
ポリカーボネートを４０部、ポリテトラフルオロエチレン粒子を１０部とし、電荷輸送層の膜厚を２２．５μｍとした以外は、実施例１と同じ感光体を作製た。
【００４９】
［実施例８］
電荷輸送層の膜厚を２３．５μｍとした以外は、実施例７と同じ感光体を作製した。
【００５０】
＜比較例３＞
電荷輸送層の膜厚を２４．５μｍとした以外は、実施例７と同じ感光体を作製した。
【００５１】
［実施例９］
ポリカーボネートを３５部、ポリテトラフルオロエチレン粒子を１５部とし、電荷輸送層の膜厚を２１μｍとした以外は、実施例１と同じ感光体を作製した。
【００５２】
［実施例１０］
電荷輸送層の膜厚を２２μｍとした以外は、実施例９と同じ感光体を作製した。
【００５３】
＜比較例４＞
電荷輸送層の膜厚を２３μｍとした以外は、実施例９と同じ感光体を作製した。
【００５４】
［比較例５］
ポリカーボネートを３２．５部、ポリテトラフルオロエチレン粒子を１７．５部とし、電荷輸送層の膜厚を２４μｍとした以外は、実施例１と同じ感光体を作製した。しかし、ポリテトラフルオロエチレン粒子の平均分散粒径が大きく増粒気味であり、分散安定性（ポットライフ）や塗工性（表面性）が悪く耐久性やドット再現性の測定ができる状態のサンプルは得られなかった。
【００５５】
＜比較例６＞
分散条件を強化して平均分散粒径を０．０６μｍとした以外は、実施例５と同じ感光体を作製した。
【００５６】
［実施例１１］
分散条件を強化して平均分散粒径を０．１１μｍとした以外は、実施例５と同じ感光体を作製した。
【００５７】
［実施例１２］
分散条件を弱くして平均分散粒径を０．４９μｍとした以外は、実施例５と同じ感光体を作製した。
【００５８】
＜比較例７＞
分散条件を弱くして平均分散粒径を０．６２μｍとし、電荷輸送層の膜厚を２１μｍとした以外は、実施例５と同じ感光体を作製した。
【００５９】
＜比較例８＞
電荷輸送層の膜厚を２０μｍとした以外は、比較例７と同じ感光体を作製した。
【００６０】
＜比較例９＞
電荷輸送層の膜厚を１９μｍとした以外は、比較例７と同じ感光体を作製した。
【００６１】
【表１】
2005114967.tif 000007
表１の実施例１〜４及び比較例１から分かるように、電荷輸送層の膜厚が比較的薄いときはドット再現性の悪化はないが、膜厚を上げていくとドット再現性が悪化することが分かる。ポリテトラフルオロエチレン量が５質量％のときはその上限膜厚は２６．６μｍとなる。
【００６２】
又、同様に実施例５，６及び比較例２より、ポリテトラフルオロエチレン量１０質量％のとき、上限膜厚は２５．７μｍとなる。同じく実施例７，８及び比較例３より、ポリテトラフルオロエチレン量２０質量％のときは２４．０μｍ、実施例９，１０及び比較例４より、ポリテトラフルオロエチレン量３０質量％のときは２２．３μｍが電荷輸送層の上限膜厚であることが分かる。
【００６３】
これらを式にまとめると、式（１）の右側：ｄ≦−０．１７Ｗ＋２７．３となる。
【００６４】
次に、耐久性は５万枚の耐久を満足する電荷輸送層の摩耗量で決定し、５万枚の耐久後の残留電荷輸送層膜厚が８．４μｍになる初期膜厚を耐久性を満足する電荷輸送層の下限膜厚とする。この下限膜厚とポリテトラフルオロエチレン量を式にまとめると式（１）の左側：−０．１７Ｗ＋２１．８≦ｄとなる。
【００６５】
分散粒径の検討としては比較例６〜９、実施例１１，１２を行ったが、比較例６、実施例１１，１２から分かるように、平均分散粒径が小さ過ぎると電荷輸送層の摩耗量が増加し、電荷輸送層の適正膜厚が得られなかった。又、実施例１１、，２及び比較例７〜９から分かるように、平均分散粒径が０．５μｍより大きいとドット再現が悪く、このときも電荷輸送層の適正膜厚が得られなかった。
【００６６】
有機微粒子の分散量の検討は比較例５，１０で行っているが、有機微粒子を分散しない場合、比較例１０のように摩耗量が著しく増加し、電荷輸送層の適正膜厚が得られなかった。有機微粒子の分散量が多い場合は増粒気味で塗膜の表面が荒れており、塗工液のポットライフも短かった。これらの結果をまとめると、有機微粒子の分散量は５質量％〜３０質量％が良く、平均分散粒径は０．１〜０．５μｍが良く、分散粒子の電荷輸送層中の全樹脂成分のにおける有機微粒子の質量比Ｗ［質量％］と電荷輸送層の膜厚ｄ［μｍ］が式（１）：
−０．１７Ｗ＋２１．８≦ｄ≦−０．１７Ｗ＋２７．３      …（１）
ここに、Ｗ［質量％］：電荷輸送層中の全樹脂成分中における有機微粒子の含有量
ｄ［μｍ］：電荷輸送層の膜厚
を満足する感光体がドット再現と耐久性の両方を満足すると言える。          
【産業上の利用可能性】
【００６７】
本発明は、電荷輸送層に分散有機微粒子を含有する感光層から成る電子写真感光体を備える電子写真装置に対して適用可能である。
【図面の簡単な説明】
【００６８】
【図１】本発明に係る電子写真装置の概略構成図である。
【図２】１２００ｄｐｉ時（１マス２１．２μｍ×２１．２μｍ）の１ドット形成方法を示す図である。
【符号の説明】
【００６９】
１    電子写真感光体
２    帯電手段
３    像露光
４    現像手段
５    転写手段
６    転写材
７    定着手段
８    クリーニング手段
９    除電手段
【図１】
2005114967.tif 000008
【図２】
2005114967.tif 000009